(57)【要約】  本発明は、脂質ナノ粒子用膜材料組成物及び当該膜材料組成物で脂質ナノ粒子を調製する方法を開示し、前記膜材料組成物は、カチオン性脂質、中性リン脂質、コレステロール、トウェイン、ポリエチレングリコール誘導体を含み、これらのモル比は、（２５〜３５）：（４０〜５０）：（１５〜２５）：（１〜５）：（１〜５）である。前記組成物はナノ粒子自体の安定性を高めることができ、従って、腫瘍組織における薬物の放出を促進し、分解される可能性を軽減することができる。
2019534899.tif 000002
【特許請求の範囲】
【請求項１】
カチオン性脂質、中性リン脂質、コレステロール、トウェイン、ポリエチレングリコール誘導体を含み、それらのモル比は、（２５〜３５）：（４０〜５０）：（１５〜２５）：（１〜５）：（１〜５）である、脂質ナノ粒子用膜材料組成物。
【請求項２】
前記カチオン性脂質は、ＤＯＴＡＰ、ＤＯＴＭＡ、ＤＤＡＢ、ＤＯＤＭＡを含み；
前記中性リン脂質は、Ｅｇｇ  ＰＣ、ＤＯＰＣ、ＤＳＰＣ、ＤＰＰＣ、ＤＭＰＣを含み；
前記トウェインは、トウェイン２０、トウェイン４０、トウェイン６０、トウェイン８０を含み；
前記ポリエチレングリコール誘導体は、ｍＰＥＧ−ＤＰＰＥ、ｍＰＥＧ−ＤＭＰＥ、ｍＰＥＧ−ＤＳＰＥ、ｍＰＥＧ−ＤＭＧ、ＴＰＧＳ、ｍＰＥＧ−コレステロールを含む、請求項１に記載の脂質ナノ粒子用膜材料組成物。
【請求項３】
前記ポリエチレングリコール誘導体におけるＰＥＧは、分子量が５５０〜５，０００のモノメチルポリエチレングリコールを含む、請求項１又は２に記載の脂質ナノ粒子用膜材料組成物。
【請求項４】
前記ポリエチレングリコール誘導体は、親水性のポリエチレングリコール鎖又はメチル化ポリエチレングリコール鎖が、リン脂質二重層に埋め込み可能な疎水性構造に連接されて形成した物質であり、
前記疎水性構造は、コレステロール、ビタミンＥ、ジパルミトイルホスファチジルエタノールアミン、ジミリストイルホスファチジルエタノールアミン、ジミリストイルグリセリン、又はこれらの構造類似体である、請求項３に記載の脂質ナノ粒子用膜材料組成物。
【請求項５】
前記トウェインは、トウェイン８０である、請求項２に記載の脂質ナノ粒子用膜材料組成物。
【請求項６】
脂質ナノ粒子用膜材料組成物で脂質ナノ粒子を調製する方法であって、
カチオン性脂質、中性リン脂質、コレステロール、トウェイン、ポリエチレングリコール誘導体を、所定のモル比で８０％のエタノールに溶解して、混合したエタノール溶液を得、内容物をＰＢＳ緩衝液に溶解して内容物の混合溶液を得る工程（１）と、
工程（１）で得られた混合したエタノール溶液と内容物の混合溶液とを等体積で混合して、エタノールの最終濃度が４０％の混合溶液を得る工程（２）と、
更にＰＢＳ緩衝液を用いて、工程（２）で得られたエタノールの最終濃度が４０％の混合溶液を等体積で希釈し、エタノールの最終濃度が５％未満の製剤混合液を得るまでＰＢＳ緩衝液を用いて最終濃度のエタノールの混合溶液を等体積で繰り返し希釈する工程（３）と、
工程（３）で得られた製剤混合液に高塩濃度溶液を加え、高塩濃度混合液を得る工程（４）と、
限外濾過装置又は透析装置を用いて、工程（４）で得られた混合液からエタノール及び被覆されていない遊離内容物を除去する工程（５）と、
工程（５）で得られた製品を、孔径が０．２２μｍ以下の濾過膜又はフィルタエレメントにより濾過して除菌し、脂質ナノ粒子を得る工程（６）と、
を含む、脂質ナノ粒子用膜材料組成物で脂質ナノ粒子を調製する方法。
【請求項７】
前記ＰＢＳ緩衝液は、デオキシリボヌクレアーゼ及びリボヌクレアーゼを含有せず、前記工程（１）に用いるＰＢＳ緩衝液の規格は、１Ｘ  ｐＨ＝７であり、前記工程（３）に用いるＰＢＳ緩衝液の規格は、１Ｘ  ｐＨ＝７．４である、請求項６に記載の脂質ナノ粒子用膜材料組成物で脂質ナノ粒子を調製する方法。
【請求項８】
前記高塩濃度溶液はＮａＣｌ溶液であり、工程（４）における混合液のＮａＣｌ濃度は、０．１〜１Ｍである、請求項６に記載の脂質ナノ粒子用膜材料組成物で脂質ナノ粒子を調製する方法。
【請求項９】
前記混合液のＮａＣｌ濃度は、０．３〜０．４Ｍである、請求項８に記載の脂質ナノ粒子用膜材料組成物で脂質ナノ粒子を調製する方法。
【請求項１０】
前記内容物がヌクレオチドである、請求項６に記載の脂質ナノ粒子用膜材料組成物で脂質ナノ粒子を調製する方法。
【請求項１１】
前記ヌクレオチドがオリゴヌクレオチドである、請求項１０に記載の脂質ナノ粒子用膜材料組成物で脂質ナノ粒子を調製する方法。
【請求項１２】
前記限外濾過装置又は透析装置の分画分子量は、１０，０００〜１００，０００ダルトンである、請求項６に記載の脂質ナノ粒子用膜材料組成物で脂質ナノ粒子を調製する方法。
【請求項１３】
前記膜材料組成物は、モル比で２５：４５：２０：５：５のＤＯＴＡＰ、Ｅｇｇ  ＰＣ、コレステロール、トウェイン８０、ＴＰＧＳを含む、請求項２に記載の脂質ナノ粒子用膜材料組成物。
【請求項１４】
前記膜材料組成物は、モル比で３０：４５：２０：５：５のＤＯＴＭＡ、Ｅｇｇ  ＰＣ、コレステロール、トウェイン８０、ＴＰＧＳを含む、請求項２に記載の脂質ナノ粒子用膜材料組成物。
【請求項１５】
前記膜材料組成物は、モル比で３０：５０：２０：５：５のＤＯＴＡＰ、ＤＳＰＣ、コレステロール、トウェイン８０、ＴＰＧＳを含む、請求項２に記載の脂質ナノ粒子用膜材料組成物。
【請求項１６】
前記膜材料組成物は、モル比で３０：４５：２０：５：５のＤＯＴＡＰ、Ｅｇｇ  ＰＣ、コレステロール、トウェイン８０、ｍＰＥＧ２０００−ＤＰＰＥを含む、請求項２に記載の脂質ナノ粒子用膜材料組成物。
【発明の詳細な説明】
【技術分野】
【０００１】
本発明はバイオテクノロジー分野に関し、具体的には脂質ナノ粒子用膜材料組成物に関する。
【背景技術】
【０００２】
従来の技術による脂質ナノ粒子用膜材料においては、トウェインとポリエチレングリコール誘導体（例えばＴＰＧＳ）を結合させる例がない。トウェインを単独で使用する場合、トウェインは比較的短いＰＥＧ鎖を有しており、このような短鎖のＰＥＧがナノ粒子間の反発相互作用を強めることで、粒子の凝集による安定性の低下を防止することができる。一方、このようなナノ製剤ではナノ粒子の表面に埋め込まれる長鎖ＰＥＧが存在しないため、全身循環において食細胞に呑み込まれて機能できなくなることが多い。
【０００３】
また、ポリエチレングリコール誘導体（例えばＴＰＧＳ）を単独で使用する場合、ＴＰＧＳは比較的長いＰＥＧ鎖を有しており、食作用系により認識され、食細胞に呑み込まれて機能を喪失することをある程度で回避し、長循環時間を延長することができるものの、ＴＰＧＳが多くある場合、立体障害が存在するため、ナノ粒子が標的腫瘍細胞により有効に摂取されるのが困難になる。
【発明の概要】
【発明が解決しようとする課題】
【０００４】
本発明は上記従来技術の不備を克服すべく、ナノ粒子自体の安定性を高めることで、腫瘍組織における薬物の放出を促進し、分解される可能性を軽減することができる脂質ナノ粒子用膜材料組成物を提供する。
【課題を解決するための手段】
【０００５】
上記の目的を達成するために提供する発明は、以下の通りである。
【０００６】
脂質ナノ粒子用膜材料組成物であって、前記膜材料組成物は、カチオン性脂質、中性リン脂質、コレステロール、トウェイン、ポリエチレングリコール誘導体を含み、それらのモル比は、（２５〜３５）：（４０〜５０）：（１５〜２５）：（１〜５）：（１〜５）である。
【０００７】
更に、前記カチオン性脂質は、ＤＯＴＡＰ、ＤＯＴＭＡ、ＤＤＡＢ、ＤＯＤＭＡを含み、
前記中性リン脂質は、Ｅｇｇ  ＰＣ、ＤＯＰＣ、ＤＳＰＣ、ＤＰＰＣ、ＤＭＰＣを含み、
前記トウェインは、トウェイン２０、トウェイン４０、トウェイン６０、トウェイン８０を含み、
前記ポリエチレングリコール誘導体は、ｍＰＥＧ−ＤＰＰＥ、ｍＰＥＧ−ＤＭＰＥ、ｍＰＥＧ−ＤＳＰＥ、ｍＰＥＧ−ＤＭＧ、ＴＰＧＳ、ｍＰＥＧ−コレステロールを含む。
【０００８】
更に、前記ポリエチレングリコール誘導体におけるＰＥＧは、分子量が５５０〜５０００のモノメチルポリエチレングリコールを含む。
【０００９】
更に、前記ポリエチレングリコール誘導体におけるＰＥＧは、分子量が５５０、７５０、１０００、２０００、３０００、又は５０００のモノメチルポリエチレングリコールを含む。
【００１０】
更に、前記ポリエチレングリコール誘導体は、親水性のポリエチレングリコール鎖又はメチル化ポリエチレングリコール鎖が、リン脂質二重層に埋め込み可能な疎水性構造に連接されて形成した物質であり、前記疎水性構造は、コレステロール、ビタミンＥ、ジパルミトイルホスファチジルエタノールアミン（ＤＰＰＥ）、ジミリストイルホスファチジルエタノールアミン（ＤＭＰＥ）、ジミリストイルグリセリン（ＤＭＧ）、又はこれらの構造類似体である。
【００１１】
更に、前記トウェインは、トウェイン８０である。
【００１２】
脂質ナノ粒子用膜材料組成物で脂質ナノ粒子を調製する方法であって、具体的には、
カチオン性脂質、中性リン脂質、コレステロール、トウェイン、ポリエチレングリコール誘導体を、所定のモル比で８０％のエタノールに溶解して、混合したエタノール溶液を得、内容物をＰＢＳ緩衝液に溶解して内容物の混合溶液を得る工程（１）と、
工程（１）で得られた混合したエタノール溶液と内容物の混合溶液とを等体積で混合して、エタノールの最終濃度が４０％の混合溶液を得る工程（２）と、
更にＰＢＳ緩衝液を用いて、工程（２）で得られたエタノールの最終濃度が４０％の混合溶液を等体積で希釈し、エタノールの最終濃度が５％未満の製剤混合液を得るまでＰＢＳ緩衝液を用いて最終濃度のエタノールの混合溶液を等体積で繰り返し希釈する工程（３）と、
工程（３）で得られた製剤混合液に高塩濃度溶液を加え、高塩濃度混合液を得る工程（４）と、
限外濾過装置又は透析装置を用いて、工程（４）で得られた混合液からエタノール及び被覆されていない遊離内容物を除去する工程（５）と、
工程（５）で得られた製品を、孔径が０．２２μｍ以下の濾過膜又はフィルタエレメントにより濾過して除菌し、脂質ナノ粒子を得る工程（６）と、を含む。
【００１３】
更に、前記ＰＢＳ緩衝液は、デオキシリボヌクレアーゼとリボヌクレアーゼを含有せず、前記工程（１）に用いるＰＢＳ緩衝液の規格は、１Ｘ  ｐＨ＝７であり、前記工程（３）に用いるＰＢＳ緩衝液の規格は、１Ｘ  ｐＨ＝７．４である。
【００１４】
更に、前記高塩濃度溶液は、ＮａＣｌ溶液であり、工程（４）における混合液のＮａＣｌ濃度は、０．１〜１Ｍである。
【００１５】
更に、前記混合液のＮａＣｌ濃度は、０．３〜０．４Ｍであり、好ましくは０．３Ｍである。
【００１６】
更に、前記内容物は、ヌクレオチドである。
【００１７】
更に、前記ヌクレオチドは、オリゴヌクレオチドである。
【００１８】
更に、前記限外濾過装置又は透析装置の分画分子量は、１０，０００〜１００，０００ダルトンである。
【００１９】
更に、前記膜材料組成物は、モル比で２５：４５：２０：５：５のＤＯＴＡＰ、Ｅｇｇ  ＰＣ、コレステロール、トウェイン８０、及びＴＰＧＳからなる。
【００２０】
更に、前記膜材料組成物は、モル比で３０：４５：２０：５：５のＤＯＴＭＡ、Ｅｇｇ  ＰＣ、コレステロール、トウェイン８０、及びＴＰＧＳからなる。
【００２１】
更に、前記膜材料組成物は、モル比で３０：５０：２０：５：５のＤＯＴＡＰ、ＤＳＰＣ、コレステロール、トウェイン８０、及びＴＰＧＳからなる。
【００２２】
更に、前記膜材料組成物は、モル比で３０：４５：２０：５：５のＤＯＴＡＰ、Ｅｇｇ  ＰＣ、コレステロール、トウェイン８０、ｍＰＥＧ２０００−ＤＰＰＥからなる。
【００２３】
ここで、
ＤＯＴＡＰ：１，２−ジオレイルオキシ−３−トリメチルアミノプロパン塩化塩
ＤＯＴＭＡ：１，２−ジオキシオクタデセン−３−トリメチルアミノプロパン塩化塩
ＤＤＡＢ：ビスドデシルジメチル臭化アンモニウム
ＤＯＤＭＡ：１，２−ジオキシオクタデセン−３−ジメチルアミノプロパン
Ｅｇｇ  ＰＣ：卵黄ホスファチジルコリン
ＤＯＰＣ：ジオレオイルホスファチジルコリン
ＤＳＰＣ：ジステアロイルホスファチジルコリン
ＤＰＰＣ：ジパルミトイルホスファチジルコリン
ＤＭＰＣ：ジミリストイルホスファチジルコリン
ＤＰＰＥ：ジパルミトイルホスファチジルエタノールアミン
ＤＭＰＥ：ジミリストイルホスファチジルエタノールアミン
ＴＰＧＳ：コハク酸エステル
【発明の効果】
【００２４】
従来技術に比べると、本発明は下記の顕著な利点を有する。
１．本発明に係るナノ粒子用膜材料は、初めて２種類のポリエチレングリコール化試薬（トウェイン及びポリエチレングリコール誘導体）が用いられ、ナノ粒子自体の安定性をある程度高め、腫瘍組織における薬物の放出を促進し、分解される可能性を軽減することができる。
【００２５】
ポリエチレングリコール化試薬であるトウェインは、ナノ製剤の調製によく用いられる。トウェインシリーズは短鎖のＰＥＧを有する。トウェインシリーズ（例えばトウェイン２０／４０／６０／８０）はナノ製剤においてナノ粒子間の反発相互作用を強めることで、凝集しにくくすることができるため、ナノ製剤の安定性をある程度高めることができ、長期保存しても粒径増加の度合いが比較的小さい。
【００２６】
ポリエチレングリコール誘導体は、ｍＰＥＧ２０００−ＤＳＰＥ及びＴＰＧＳを含み、よく用いられるもう一つのナノ製剤成分である。比較的長いＰＥＧ鎖を有するため、血液中におけるナノ粒子の循環を促進し、細網内皮系細胞又は食細胞からの摂取による機能喪失を回避することができ、免疫系の認識をある程度回避し、長循環時間を延長することができる。また、比較的長いＰＥＧ鎖が細胞からの摂取にある程度影響する。
【００２７】
本発明はトウェインとポリエチレングリコール誘導体を組み合わせ、即ち比較的長いＰＥＧ鎖と比較的短い鎖を有するトウェインを組み合わせる。本発明者らは、この２種類のポリエチレングリコール化試薬を組み合わせると、血漿中におけるアンチセンスオリゴヌクレオチドが被覆されたナノ粒子の安定性、長循環時間、標的細胞への放出及び標的細胞中の遺伝子への分解効果を効果的に高めることができることを見出した。
【００２８】
２．本発明において、トウェインシリーズとＴＰＧＳの組成物について安定性試験（周期２７日間、温度４℃）を行った。図１に示すように、１か月の期間にナノ製剤の粒径変化が比較的小さく、トウェインが製剤の全体的安定性を維持できることが明らかになった。
【００２９】
具体的な試験データは、以下のとおりである。
【００３０】
トウェイン８０を使用して安定性試験（周期２７日間、温度４℃）を行うと、ナノ製剤の粒径が１２６ｎｍから１８１ｎｍに変化し、安定性が最も高く、
トウェイン２０を使用して安定性試験（周期２７日間、温度４℃）を行うと、ナノ製剤の粒径が９９．８ｎｍから２７４．２ｎｍに変化し、安定的であり、
トウェイン４０を使用して安定性試験（周期２７日間、温度４℃）を行うと、ナノ製剤の粒径が１３８．５ｎｍから３０５．９ｎｍに変化し、安定的であり、
トウェイン６０を使用して安定性試験（周期２７日間、温度４℃）を行うと、ナノ製剤の粒径が７６．７ｎｍから２１８．６ｎｍに変化し、安定的である。
【００３１】
３．本発明に係る脂質ナノ粒子用膜材料組成物は、カチオン性脂質、リン脂質、コレステロール、トウェイン、ポリエチレングリコール誘導体を含み、且つこれらを所定の割合で組み合わせることにより、調製して得られた脂質ナノ粒子はコストが効果的に削減され、安定性に優れており、細胞受容性が高いため、優れたナノ担体である。
【００３２】
４．本発明の調製方法で高塩濃度溶液を加えることにより、ナノ粒子の表面に吸着した遊離内容物、例えばオリゴヌクレオチドを解離させ、内容物の吸着により粒径が大きくなることを軽減することができる。沈降した内容物は後続の透析工程で除去することができる。
【００３３】
５．本発明において、脂質ナノ粒子の調製方法は、エタノールで段階希釈する方法で、従来技術における非等体積でオンライン混合する方法は複雑で、２つのポンプ及び仕様の異なる液体貯蔵タンクを使用する必要があり、大量生産に適しない。反応速度論の観点からすれば、本発明は従来技術と比べて、系間の動バランスに至らせ、後に懸濁系の安定性を高める点で好適である。
【図面の簡単な説明】
【００３４】
【図１】本発明に係るトウェインシリーズとＴＰＧＳの組成物について行った安定性試験（周期２７日間、温度４℃）の結果を示す図である。
【発明を実施するための形態】
【００３５】
以下、本発明及びその実施形態を例示的に説明するが、下記説明の内容に限定されるものではない。図面に示すのは本発明の実施形態の一つに過ぎず、これだけに限定されない。よって、当業者はここから示唆を受けて、本発明の趣旨から逸脱せず、鋭意工夫をすることなく作り出した当該発明に類似する構造形態や実施例などは、いずれも本発明の保護範囲に含まれるものとする。
【実施例】
【００３６】
実施例１
脂質ナノ粒子用膜材料組成物であって、前記膜材料組成物は、モル比で２５：４５：２０：５：５のＤＯＴＡＰ、Ｅｇｇ  ＰＣ、コレステロール、トウェイン８０、及びＴＰＧＳからなる。
【００３７】
前記脂質ナノ粒子用膜材料組成物で脂質ナノ粒子を調製する方法であって、具体的には、
上記の物質を８０％のエタノールに溶解して、混合したエタノール溶液を得、オリゴヌクレオチドＧ３１３９をＰＢＳ緩衝液（１Ｘ  ｐＨ＝７）に溶解して、オリゴヌクレオチドのＰＢＳ緩衝液を得る（Ｇ３１３９は、１８個のヌクレオチドからなり、配列が５’−ＴＣＴ  ＣＣＣ  ＡＧＣ  ＧＴＧ  ＣＧＣ  ＣＡＴ−３’のアンチセンスオリゴヌクレオチドセグメントである）工程（１）と、
工程（１）で得られた混合したエタノール溶液とアンチセンスオリゴヌクレオチドＧ３１３９のＰＢＳ緩衝液とを等体積で混合して、エタノールの最終濃度が４０％の混合溶液を得る工程（２）と、
更にＰＢＳ緩衝液を用いて、工程（２）で得られたエタノールの最終濃度が４０％の混合溶液を等体積で希釈し、エタノールの最終濃度が５％未満の製剤混合液を得るまでＰＢＳ緩衝液（１Ｘ  ｐＨ＝７．４）を用いて最終濃度のエタノールの混合溶液を等体積で繰り返し希釈する工程（３）と、
工程（３）で得られた製剤混合液に高塩濃度溶液を加え、最終濃度が０．１Ｍの混合液を得る工程（４）と、
分画分子量が１０，０００ダルトンの限外濾過装置を用いて、工程（４）で得られた混合液からエタノール及び遊離アンチセンスオリゴヌクレオチドを除去する工程（５）と、
工程（５）で得られた製品を、孔径が０．２２μｍの濾過膜により濾過して除菌し、脂質ナノ粒子を得る工程（６）と、を含む。
【００３８】
実施例２
脂質ナノ粒子用膜材料組成物であって、前記膜材料組成物は、モル比で３５：４０：１５：１：１のＤＯＴＭＡ、ＤＯＰＣ、コレステロール、トウェイン４０、ｍＰＥＧ５５０−ＤＰＰＥからなる。
【００３９】
前記脂質ナノ粒子用膜材料組成物で脂質ナノ粒子を調製する方法であって、具体的には、
上記の物質を８０％のエタノールに溶解して、混合したエタノール溶液を得、アンチセンスオリゴヌクレオチドＧ３１３９をＰＢＳ緩衝液（１Ｘ  ｐＨ＝７）に溶解して、アンチセンスオリゴヌクレオチドＧ３１３９のＰＢＳ緩衝液を得る工程（１）と、
工程（１）で得られた混合したエタノール溶液とアンチセンスオリゴヌクレオチドＧ３１３９のＰＢＳ緩衝液とを等体積で混合して、エタノールの最終濃度が４０％の混合溶液を得る工程（２）と、
更にＰＢＳ緩衝液を用いて、工程（２）で得られたエタノールの最終濃度が４０％の混合溶液を等体積で希釈し、エタノールの最終濃度が５％未満の製剤混合液を得るまでＰＢＳ緩衝液（１Ｘ  ｐＨ＝７．４）を用いて最終濃度のエタノールの混合溶液を等体積で繰り返し希釈する工程（３）と、
工程（３）で得られた製剤混合液に高塩濃度ＮａＣｌ溶液を加え、最終濃度が０．３Ｍの混合液を得る工程（４）と、
分画分子量が５０，０００ダルトンの限外濾過装置を用いて、工程（４）で得られた混合液からエタノール及び遊離アンチセンスオリゴヌクレオチドを除去する工程（５）と、
工程（５）で得られた製品を、孔径が０．２０μｍの濾過膜により濾過して除菌し、脂質ナノ粒子を得る工程（６）と、を含む。
【００４０】
実施例３
脂質ナノ粒子用膜材料組成物であって、前記膜材料組成物は、モル比で３０：５０：２５：３：３のＤＤＡＢ、ＤＳＰＣ、コレステロール、トウェイン６０、ｍＰＥＧ２０００−ＤＭＰＥからなる。
【００４１】
前記脂質ナノ粒子用膜材料組成物で脂質ナノ粒子を調製する方法であって、具体的には、
上記の物質を８０％のエタノールに溶解して、混合したエタノール溶液を得、アンチセンスヌクレオチドをＰＢＳ緩衝液（１Ｘ  ｐＨ＝７）に溶解して、アンチセンスヌクレオチドＧ３１３９のＰＢＳ緩衝液を得る工程（１）と、
工程（１）で得られた混合したエタノール溶液とアンチセンスヌクレオチドのＰＢＳ緩衝液とを等体積で混合して、エタノールの最終濃度が４０％の混合溶液を得る工程（２）と、
更にＰＢＳ緩衝液を用いて、工程（２）で得られたエタノールの最終濃度が４０％の混合溶液を等体積で希釈し、エタノールの最終濃度が５％未満の製剤混合液を得るまでＰＢＳ緩衝液（１Ｘ  ｐＨ＝７．４）を用いて最終濃度のエタノールの混合溶液を等体積で繰り返し希釈する工程（３）と、
工程（３）で得られた製剤混合液に高塩濃度溶液を加え、最終濃度が１Ｍの混合液を得る工程（４）と、
分画分子量が１００，０００ダルトンの限外濾過装置を用いて、工程（４）で得られた混合液からエタノール及び被覆されていないアンチセンスヌクレオチドＧ３１３９を除去する工程（５）と、
工程（５）で得られた製品を、孔径が０．２２μｍの濾過膜により濾過して除菌し、脂質ナノ粒子を得る工程（６）と、を含む。
【００４２】
実施例４
（１）ＤＯＴＡＰ／Ｅｇｇ  ＰＣ／コレステロール／トウェイン８０／ＴＰＧＳ＝２５：５０：２０：５：５
（２）ＤＯＴＡＰ／Ｅｇｇ  ＰＣ／コレステロール／トウェイン８０／ＴＰＧＳ＝３０：５０：２０：５：５
（３）ＤＯＴＡＰ／Ｅｇｇ  ＰＣ／コレステロール／トウェイン８０／ＴＰＧＳ＝３５：５０：２０：５：５
【００４３】
【表１】
2019534899.tif 000003
【００４４】
カチオン性脂質ＤＯＴＡＰのモル比を調整して１因子試験を行ったところ、他の成分が変わらない条件において、電位がほぼ同一でありながら、製剤１は粒径及び被覆率がいずれも他の２製剤より明らかに優れている。このため、製剤１を最良な配合として選択し、次のとおりスクリーニングを行った。
【００４５】
（１）ＤＯＴＡＰ／Ｅｇｇ  ＰＣ／コレステロール／トウェイン８０／ＴＰＧＳ＝２５：４０：２０：５：５
（２）ＤＯＴＡＰ／Ｅｇｇ  ＰＣ／コレステロール／トウェイン８０／ＴＰＧＳ＝２５：４５：２０：５：５
（３）ＤＯＴＡＰ／Ｅｇｇ  ＰＣ／コレステロール／トウェイン８０／ＴＰＧＳ＝２５：５０：２０：５：５
【００４６】
【表２】
2019534899.tif 000004
【００４７】
リン脂質Ｅｇｇ  ＰＣのモル比を調整して１因子試験を行ったところ、他の成分が変わらない条件において、電位がほぼ同一でありながら、製剤２は粒径及び被覆率がいずれも他の２製剤より明らかに優れている。このため、製剤２を最良な配合として選択し、次のとおりスクリーニングを行った。
【００４８】
（１）ＤＯＴＡＰ／Ｅｇｇ  ＰＣ／コレステロール／トウェイン８０／ＴＰＧＳ＝２５：４５：１５：５：５
（２）ＤＯＴＡＰ／Ｅｇｇ  ＰＣ／コレステロール／トウェイン８０／ＴＰＧＳ＝２５：４５：２０：５：５
（３）ＤＯＴＡＰ／Ｅｇｇ  ＰＣ／コレステロール／トウェイン８０／ＴＰＧＳ＝２５：４５：２５：５：５
【００４９】
【表３】
2019534899.tif 000005
【００５０】
コレステロールのモル比を調整して１因子試験を行ったところ、他の成分が変わらない条件において、電位がほぼ同一でありながら、製剤２は粒径及び被覆率がいずれも他の２製剤より明らかに優れている。このため、製剤２を最良な配合として選択し、次のとおりスクリーニングを行った。
【００５１】
（１）ＤＯＴＡＰ／Ｅｇｇ  ＰＣ／コレステロール／トウェイン８０／ＴＰＧＳ＝２５：４５：１５：１：５
（２）ＤＯＴＡＰ／Ｅｇｇ  ＰＣ／コレステロール／トウェイン８０／ＴＰＧＳ＝２５：４５：２０：３：５
（３）ＤＯＴＡＰ／Ｅｇｇ  ＰＣ／コレステロール／トウェイン８０／ＴＰＧＳ＝２５：４５：２５：５：５
【００５２】
【表４】
2019534899.tif 000006
【００５３】
トウェイン８０のモル比を調整して１因子試験を行ったところ、他の成分が変わらない条件において、電位がほぼ同一でありながら、製剤３は粒径及び被覆率がいずれも他の２製剤より明らかに優れている。このため、製剤３を最良な配合として選択し、次のとおりスクリーニングを行った。
【００５４】
（１）ＤＯＴＡＰ／Ｅｇｇ  ＰＣ／コレステロール／トウェイン８０／ＴＰＧＳ＝２５：４５：１５：５：１
（２）ＤＯＴＡＰ／Ｅｇｇ  ＰＣ／コレステロール／トウェイン８０／ＴＰＧＳ＝２５：４５：２０：５：３
（３）ＤＯＴＡＰ／Ｅｇｇ  ＰＣ／コレステロール／トウェイン８０／ＴＰＧＳ＝２５：４５：２５：５：５
【００５５】
【表５】
2019534899.tif 000007
【００５６】
ＴＰＧＳのモル比を調整して１因子試験を行ったところ、他の成分が変わらない条件において、電位がほぼ同一でありながら、製剤３は粒径及び被覆率がいずれも他の２製剤より明らかに優れている。このため、製剤３を最良な配合として選択し、次のとおりスクリーニングを行った。
【００５７】
（１）ＤＯＴＭＡ／Ｅｇｇ  ＰＣ／コレステロール／トウェイン８０／ＴＰＧＳ＝２５：４５：２０：５：５
（２）ＤＯＴＭＡ／Ｅｇｇ  ＰＣ／コレステロール／トウェイン８０／ＴＰＧＳ＝３０：４５：２０：５：５
（３）ＤＯＴＭＡ／Ｅｇｇ  ＰＣ／コレステロール／トウェイン８０／ＴＰＧＳ＝３５：４５：２０：５：５
【００５８】
【表６】
2019534899.tif 000008
【００５９】
このほかに、他の関係し得るリン脂質についてもスクリーニングを行った。カチオン性脂質ＤＯＴＭＡのモル比を調整して１因子試験を行ったところ、他の成分が変わらない条件において、電位がほぼ同一でありながら、製剤２は粒径及び被覆率がいずれも他の２製剤より明らかに優れている。このため、製剤２を最良な配合として選択し、次のとおりスクリーニングを行った。
【００６０】
（１）ＤＯＴＡＰ／ＤＳＰＣ／コレステロール／トウェイン８０／ＴＰＧＳ＝３０：４０：２０：５：５
（２）ＤＯＴＡＰ／ＤＳＰＣ／コレステロール／トウェイン８０／ＴＰＧＳ＝３０：４５：２０：５：５
（３）ＤＯＴＡＰ／ＤＳＰＣ／コレステロール／トウェイン８０／ＴＰＧＳ＝３０：５０：２０：５：５
【００６１】
【表７】
2019534899.tif 000009
【００６２】
リン脂質ＤＳＰＣのモル比を調整して１因子試験を行ったところ、他の成分が変わらない条件において、電位がほぼ同一でありながら、製剤３は粒径及び被覆率がいずれも他の２製剤より明らかに優れている。このため、製剤３を最良な配合として選択し、次のとおりスクリーニングを行った。
【００６３】
（１）ＤＯＴＡＰ／Ｅｇｇ  ＰＣ／コレステロール／トウェイン８０／ＤＰＰＥ−ｍＰＥＧ２０００＝３０：４５：２０：５：１
（２）ＤＯＴＡＰ／Ｅｇｇ  ＰＣ／コレステロール／トウェイン８０／ＤＰＰＥ−ｍＰＥＧ２０００＝３０：４５：２０：５：３
（３）ＤＯＴＡＰ／Ｅｇｇ  ＰＣ／コレステロール／トウェイン８０／ＤＰＰＥ−ｍＰＥＧ２０００＝３０：４５：２０：５：５
【００６４】
【表８】
2019534899.tif 000010
【００６５】
ＤＰＰＥ−ｍＰＥＧ２０００のモル比を調整して１因子試験を行ったところ、他の成分が変わらない条件において、電位がほぼ同一でありながら、製剤３は粒径及び被覆率がいずれも他の２製剤より明らかに優れている。
【００６６】
上記のとおり各配合及びその割合についてスクリーニングすることにより、下記の結論を得ている。
「ＤＯＴＡＰ／Ｅｇｇ  ＰＣ／コレステロール／トウェイン８０／ＴＰＧＳ＝２５：４５：２０：５：５」という配合と割合が、粒径が比較的小さく、被覆率が安定しており、正電位が好適である。また、他の配合については、「ＤＯＴＭＡ／Ｅｇｇ  ＰＣ／コレステロール／トウェイン８０／ＴＰＧＳ＝３０：４５：２０：５：５」、「ＤＯＴＡＰ／ＤＳＰＣ／コレステロール／トウェイン８０／ＴＰＧＳ＝３０：５０：２０：５：５」及び「ＤＯＴＡＰ／Ｅｇｇ  ＰＣ／コレステロール／トウェイン８０／ＤＰＰＥ−ｍＰＥＧ２０００＝３０：４５：２０：５：５」という配合と割合が、粒径、電位、被覆率、及び安定性において比較的好適である。
【００６７】
本発明に係るトウェインシリーズとＴＰＧＳの組成物について安定性試験（周期２７日間、温度４℃）を行い、その結果を図１に示す。１か月の期間にナノ製剤の粒径変化が比較的小さいことから、トウェインが製剤の全体的安定性を維持できることが明らかになる。
【００６８】
具体的な試験データは、以下のとおりである。
【００６９】
トウェイン８０を使用して安定性試験（周期２７日間、温度４℃）を行うと、Ｇ３１３９−ＧＡＰナノ製剤の粒径が１２６ｎｍから１８１ｎｍに変化し、安定性が最も高く、
トウェイン２０を使用して安定性試験（周期２７日間、温度４℃）を行うと、Ｇ３１３９−ＧＡＰナノ製剤の粒径が９９．８ｎｍから２７４．２ｎｍに変化し、安定的であり、
トウェイン４０を使用して安定性試験（周期２７日間、温度４℃）を行うと、Ｇ３１３９−ＧＡＰナノ製剤の粒径が１３８．５ｎｍから３０５．９ｎｍに変化し、安定的であり、
トウェイン６０を使用して安定性試験（周期２７日間、温度４℃）を行うと、Ｇ３１３９−ＧＡＰナノ製剤の粒径が７６．７ｎｍから２１８．６ｎｍに変化し、安定的である。
【図１】
2019534899.tif 000011
【国際調査報告】
2019534899.tif 000012
2019534899.tif 000013
2019534899.tif 000014
2019534899.tif 000015